(57)【要約】【課題】鋼の微小領域における力学特性を精度よく評価することが可能な鋼の力学特性の評価方法を提供する。【解決手段】鋼の力学特性の評価方法は、互いに異なる稜間角を有する複数の三角錐圧子１を所定の荷重で鋼に押し込むことにより、鋼に圧痕を形成するステップ（Ｓ１０）と、圧痕の深さを調査するステップ（Ｓ２０）と、複数の圧子の各々に対応する圧痕の深さと上記荷重との関係から、鋼の力学特性を導出するステップ（Ｓ４０）とを備える。【選択図】図１
2014006112.tif 000002
【特許請求の範囲】
【請求項１】
互いに異なる稜間角を有する複数の三角錐圧子を所定の荷重で鋼に押し込むことにより、前記鋼に圧痕を形成するステップと、
前記圧痕の深さを調査するステップと、
前記複数の圧子の各々に対応する前記圧痕の深さと前記荷重との関係から、前記鋼の力学特性を導出するステップとを備える、鋼の力学特性の評価方法。
【請求項２】
前記圧痕を形成するステップでは、深さ１μｍ以上の圧痕が形成される、請求項１に記載の鋼の力学特性の評価方法。
【請求項３】
前記複数の三角錐圧子の稜間角は、いずれも１１５°以上である、請求項１または２に記載の鋼の力学特性の評価方法。
【請求項４】
前記複数の三角錐圧子の稜間角は、いずれも１１９°未満である、請求項１〜３のいずれか１項に記載の鋼の力学特性の評価方法。
【請求項５】
前記複数の三角錐圧子間の稜間角の差はいずれも１°以上である、請求項１〜４のいずれか１項に記載の鋼の力学特性の評価方法。
【請求項６】
前記複数の圧子はダイヤモンドからなっている、請求項１〜５のいずれか１項に記載の鋼の力学特性の評価方法。
【請求項７】
２つの前記三角錐圧子を用いて実施される、請求項１〜６のいずれか１項に記載の鋼の力学特性の評価方法。
【請求項８】
前記鋼の硬度は５０ＨＲＣ以上である、請求項１〜７のいずれか１項に記載の鋼の力学特性の評価方法。
【請求項９】
表面硬化領域の力学特性が評価される、請求項１〜７のいずれか１項に記載の鋼の力学特性の評価方法。
【請求項１０】
前記表面硬化領域の硬度は５０ＨＲＣ以上である、請求項９に記載の鋼の力学特性の評価方法。
【発明の詳細な説明】
【技術分野】
【０００１】
本発明は鋼の力学特性の評価方法に関し、より特定的には、三角錐圧子を用いた鋼の力学特性の評価方法に関するものである。
【背景技術】
【０００２】
鋼からなる機械部品において、その強度、耐久性等を見積もるために、当該機械部品の局所的な力学特性（降伏応力、加工硬化指数など）の評価が有用である。このような局所的な力学特性の評価方法として、圧子を鋼の所望の領域に押し込むことにより、当該領域の力学特性を評価するインデンテーション法が提案されている（たとえば、非特許文献１参照）。
【先行技術文献】
【非特許文献】
【０００３】
【非特許文献１】Ｙｏｎｅｚｕ  ｅｔ  ａｌ．，“Ｅｖａｌｕａｔｉｏｎｓ  ｏｆ  Ｅｌａｓｔｏ−Ｐｌａｓｔｉｃ  Ｐｒｏｐｅｒｔｉｅｓ  ａｎｄ  Ｆｒａｃｔｕｒｅ  Ｓｔｒｅｎｇｔｈ  Ｕｓｉｎｇ  Ｉｎｄｅｎｔａｔｉｏｎ  Ｔｅｃｈｎｉｑｕｅ”，Ｋｅｙ  Ｅｎｇｉｎｅｅｒｉｎｇ  Ｍａｔｅｒｉａｌｓ  Ｖｏｌｓ．３５３−３５８（２００７），ｐｐ．２２２３−２２２６
【発明の概要】
【発明が解決しようとする課題】
【０００４】
上記非特許文献１に開示された評価方法を含めて、従来のインデンテーション法による評価では、圧子の押し込み深さｈと押し込み荷重Ｆとの関係を調査し、これに基づいて負荷曲線（Ｆ＝Ｃｈ２）の定数Ｃを決定する。ここで、正確な定数Ｃの値を得るためには、圧子は、鋼の表面に対して垂直な方向に押し込まれる必要がある。しかし、鋼の表面の平坦度等の影響により、圧子の押し込み方向が鋼の表面に垂直な方向に対して傾くことを完全に回避することは困難である。そのため、定数Ｃを精度良く決定するためには、複数の圧子のそれぞれについて押し込み実験をある程度多くの回数実施する必要がある。一方、たとえば鋼中に存在する微小な組織の力学特性を調査したい場合、圧子の押し込み実験を多数回行なうことは困難である。そのため、従来のインデンテーション法による評価では、鋼中のある程度大きな領域の力学特性の評価に、その適用範囲が制限されるという問題があった。
【０００５】
本発明は上記問題点を解消するためになされたものであって、その目的は、鋼の微小領域における力学特性を精度よく評価することが可能な鋼の力学特性の評価方法を提供することである。
【課題を解決するための手段】
【０００６】
本発明に従った鋼の力学特性の評価方法は、互いに異なる稜間角を有する複数の三角錐圧子を所定の荷重で鋼に押し付けることにより、鋼に圧痕を形成するステップと、圧痕の深さを調査するステップと、複数の圧子の各々に対応する圧痕の深さと荷重との関係から、鋼の力学特性を導出するステップとを備える。
【０００７】
上述のように、従来のインデンテーション法による評価では、圧子の押し込み深さｈと押し込み荷重Ｆとの関係を調査し、これに基づいて負荷曲線（Ｆ＝Ｃｈ２）の定数Ｃを決定する。このとき、圧子の押し込み方向が鋼の表面に垂直な方向に対して傾いていた場合、圧子の押し込み方向に沿った圧子の変位と、実際に鋼に形成される圧痕の深さとの間に差が生じる。そして、この差が従来のインデンテーション法による評価の精度を低下させる。そのため、定数Ｃを精度良く決定するためには、圧子の押し込み実験をある程度多くの回数実施する必要がある。
【０００８】
これに対し、本発明に従った鋼の力学特性の評価方法では、圧子を押し込みつつ圧子の押し込み深さｈと押し込み荷重Ｆとを検出し、定数Ｃを決定するのではなく、圧子によって形成された圧痕の深さを調査し、これに基づいて定数Ｃを決定する。このとき、圧子の押し込み方向が鋼の表面に垂直な方向に対して傾いていた場合でも、実際に形成された圧痕の形状から圧痕の深さを算出し、これに基づいて精度よく定数Ｃを決定することができる。そのため、圧子の押し込み方向の傾きによる誤差を低減するための多数回の圧子の押し込み実験を行なうことなく、精度よく定数Ｃを決定することができる。その結果、本発明の力学特性の評価方法によれば、鋼の微小領域における力学特性を精度よく評価することが可能な鋼の力学特性の評価方法を提供することができる。なお、本発明の鋼の力学特性の評価方法では、加工硬化指数ｎ、塑性定数Ｋおよび降伏応力σｙからなる群から選択される少なくとも１つの力学特性が評価されることが好ましい。
【０００９】
上記鋼の力学特性の評価方法において好ましくは、圧痕を形成するステップでは、深さ１μｍ以上の圧痕が形成される。これにより、圧痕形状の寸法依存性が軽減され、精度よく力学特性を評価することができる。
【００１０】
上記鋼の力学特性の評価方法においては、上記複数の三角錐圧子の稜間角は、いずれも１１５°以上であってもよい。
【００１１】
上記鋼の力学特性の評価方法では、複数の三角錐圧子が用いられる。特に高硬度の鋼を評価する場合、複数の三角錐圧子の稜間角をいずれも１１５°以上とすることにより、評価精度を向上させることができる。なお、三角錐圧子においては、稜間角が大きくなるに従って先端近傍が平面に近づく。そして、稜間角が１２０°になると先端近傍を構成する３つの面が同一平面となり先端部が存在し得なくなるため、稜間角は１２０°未満である必要がある。
【００１２】
上記鋼の力学特性の評価方法においては、複数の三角錐圧子の稜間角は、いずれも１１９°未満であってもよい。
【００１３】
稜間角が１１９°以上になると、圧子の押し込み方向が所望の方向から僅かにずれただけで、圧痕形状が、本来形成されるべき形状と大きく異なったものとなり、力学特性の評価精度が大きく低下するおそれがある。複数の圧子の稜間角をいずれも１１９°未満とすることにより、比較的容易に高い評価精度を確保することができる。
【００１４】
上記鋼の力学特性の評価方法においては、上記複数の三角錐圧子間の稜間角の差はいずれも１°以上であってもよい。
【００１５】
圧子間の稜間角の差が小さすぎると、力学特性の評価精度が低下するおそれがある。上記複数の圧子同士を比較した場合、稜間角の差が１°未満となる組合せが存在しないようにすることにより、高い評価精度を確保することが容易となる。
【００１６】
上記鋼の力学特性の評価方法においては、上記複数の圧子はダイヤモンドからなっていてもよい。
【００１７】
評価対象となる鋼に押し込まれる際に圧子の先端部が大きく変形すると、評価精度が低下する。評価対象を高硬度鋼とした場合でも先端部の変形を十分に抑制するためには、圧子はダイヤモンドからなっていることが好ましい。
【００１８】
上記鋼の力学特性の評価方法においては、２つの三角錐圧子を用いて実施されてもよい。
【００１９】
本発明の評価方法は稜間角が互いに異なる３つ以上の圧子を用いて実施されてもよいが、圧子の数を２つとしても十分な精度が得られる。そして、圧子の数を２つとすることにより、本発明の評価方法を簡便化することができる。
【００２０】
上記鋼の力学特性の評価方法においては、正常な圧痕を形成させるには、押込み速度１〜１００ｍＮ／ｓｅｃが望ましい。
【００２１】
上記鋼の力学特性の評価方法においては、上記鋼の硬度は５０ＨＲＣ以上であってもよい。
【００２２】
本発明の力学特性の評価方法は、５０ＨＲＣ以上、さらには５５ＨＲＣ以上という高い硬度を有する鋼の評価に適用することができる。特に、上記複数の三角錐圧子の稜間角を、いずれも１１５°以上とすることにより、高い精度で鋼の力学特性を評価することができる。
【００２３】
上記鋼の力学特性の評価方法においては、表面硬化領域の力学特性が評価されてもよい。
【００２４】
局所的な力学特性の評価が可能な本発明の評価方法は、浸炭焼入、浸炭窒化焼入、高周波焼入などの表面硬化処理によって形成された表面硬化領域の力学特性の評価にも好適である。
【００２５】
上記鋼の力学特性の評価方法においては、上記表面硬化領域の硬度は５０ＨＲＣ以上であってもよい。
【００２６】
本発明の力学特性の評価方法は、５０ＨＲＣ以上、さらには５５ＨＲＣ以上という高い硬度を有する表面硬化領域の力学特性の評価にも好適である。
【００２７】
上記鋼の力学特性の評価方法においては、圧痕の観察には、ＡＦＭ（原子間力顕微鏡）、レーザー顕微鏡、電子顕微鏡などを用いることができる。
【発明の効果】
【００２８】
以上の説明から明らかなように、本発明の鋼の力学特性の評価方法によれば、鋼の微小領域における力学特性を精度よく評価することが可能な鋼の力学特性の評価方法を提供することができる。
【図面の簡単な説明】
【００２９】
【図１】力学特性の評価手順の概略を示すフローチャートである。
【図２】三角錐圧子（圧子の先端部）を示す概略図である。
【図３】押し込み荷重Ｆと押し込み深さｈとの関係を模式的に示す図である。
【図４】円錐圧子（圧子の先端部）を示す概略図である。
【図５】真応力−真ひずみの関係の算出結果を示す図である。
【発明を実施するための形態】
【００３０】
以下、図面に基づいて本発明の一実施の形態を説明する。図１を参照して、本実施の形態における力学特性の評価方法では、まず、評価対象となる鋼に対して圧痕を形成するステップ（Ｓ１０）が実施される。このステップ（Ｓ１０）においては、たとえば評価対象となる鋼材が準備され、当該鋼材の平坦部に対して圧子が押し込まれることにより圧痕が形成される。このとき、鋼材に表面粗さが小さい平坦部が形成されていることが好ましい。そのため、平坦部の表面は、予め研磨されていることが好ましい。また、鋼中の特定の組織についての評価を行なう場合、平坦部の表面は適切な腐食液によりエッチングされていてもよい。
【００３１】
図２を参照して、本実施の形態における力学特性の評価方法では、互いに異なる稜間角φを有する複数の三角錐圧子１が用いられる。当該複数の三角錐圧子１の稜間角φは、いずれも１１５°以上１１９°未満とすることができる。より具体的には、たとえば稜間角φが１１５°の圧子および１１８°の圧子の２つの圧子を採用することができる。
【００３２】
次に、ステップ（Ｓ１０）にて形成された圧痕の深さを測定するステップ（Ｓ２０）が実施される（図１参照）。ここで、圧子が、鋼材の上記平坦部に垂直な方向に対して傾いた方向に押し込まれた場合、以下のように実際の圧痕の深さを算出することができる。
【００３３】
三角錐圧子１が鋼材の平坦部に押し込まれると、当該平坦部の表面を含む平面内に圧痕の外周を構成する３つの頂点Ａ、Ｂ、Ｃが形成されるとともに、当該平面よりも鋼材の内部側の位置に、圧子の先端に対応する頂点Ｔが形成される。そして、圧痕の深さは、点Ｔを通る平面ＡＢＣの法線の長さである。ここで、圧痕を構成する上記点Ａ、Ｂ、ＣおよびＴの座標を、それぞれ（ｘa，ｙa，ｚa）、（ｘb，ｙb，ｚb）、（ｘC，ｙC，ｚc）および（ｘt，ｙt，ｚt）とする。また、平面ＡＢＣは以下の式（１）で表すことができる。式（１）において、ａ、ｂ、ｃおよびｄはそれぞれ定数（係数）である。
【００３４】
【数１】
2014006112.tif 000003
【００３５】
さらに、ベクトルＡＢおよびベクトルＡＣの成分は、それぞれ式（２）および（３）で表すことができる。
【００３６】
【数２】
2014006112.tif 000004
【００３７】
ここで、ベクトルＡＢとベクトルＡＣとの外積は、これら二つのベクトルに垂直なベクトル、すなわち平面ＡＢＣの法線ベクトルである。そして、当該ベクトルの成分は、以下の式（４）に示すように、上記式（１）の係数ａ、ｂおよびｃである。
【００３８】
【数３】
2014006112.tif 000005
【００３９】
したがって、上記式（１）の係数ａ、ｂ、ｃおよびｄは、それぞれ以下の式（５）、（６）、（７）および（８）で表すことができる。そして、点Ｔを通る平面ＡＢＣの法線の長さ、すなわち圧痕の深さｈsは以下の式（９）で表すことができる。
【００４０】
【数４】
2014006112.tif 000006
【００４１】
【数５】
2014006112.tif 000007
【００４２】
したがって、圧痕を観察し、上記点Ａ、Ｂ、ＣおよびＴの座標を確定することにより、圧子が、鋼材の上記平坦部に垂直な方向に対して傾いた方向に押し込まれた場合でも、圧痕の深さを算出することができる。
【００４３】
次に、ステップ（Ｓ２０）にて得られた圧痕の深さに基づいて、押し込み荷重Ｆと圧子の押し込み深さｈとの関係を示す曲線の定数Ｃを算出するステップ（Ｓ３０）が実施される（図１参照）。定数Ｃは、図３を参照して、試験体である鋼材に押し込まれる圧子の押し込み深さｈと押し込み荷重Ｆとの関係を示す負荷曲線（Ｆ＝Ｃｈ２；図３の曲線Ａ）の定数である。圧子の押し込み開始時、すなわち圧子が鋼材に接触し、かつ押し込み荷重Ｆが０であるとき、押し込み深さｈは０である。そして、圧子の押し込みが進行する、つまり押し込み深さｈが大きくなるに従って、押し込み深さｈの２乗に比例して押し込み荷重Ｆが大きくなる。そして、押し込み荷重が最大値であるＦｍａｘとなった時点で、押し込み深さｈは最大値ｈｍａｘとなる（図３の点Ｔに対応）。従来のインデンテーション法では、上記押し込みの進行時における押し込み深さｈと押し込み荷重Ｆとの関係を記録し、これに基づいて定数Ｃを決定する。一方、本実施の形態では、ステップ（Ｓ２０）にて得られた圧痕の深さに基づいて、定数Ｃが算出される。
【００４４】
押し込み荷重Ｆおよび押し込み深さｈが最大値となっている状態（図３中のＴの状態）から徐々に押し込み荷重Ｆを低下させていくと、押し込み深さｈは、鋼材（試験体）の複合ヤング率Ｓを傾きとする直線Ｃに従って小さくなる。しかし、押し込み深さｈは、押し込み荷重が小さい領域では圧子の部分接触などの影響により直線Ｃを外れ、曲線Ｂに従って減少する。そして、押し込み荷重Ｆが０になった時点における圧子の押し込み深さｈはｈfとなる。これに対し、鋼材の変形量は、圧子の部分接触などの影響を受けないため、図３中のＴの状態から直線Ｃに従って小さくなり、押し込み荷重Ｆが０になった時点における鋼材の変形量、すなわち圧痕の深さはｈsとなる。
【００４５】
本実施の形態では、ステップ（Ｓ２０）において圧痕の深さｈsが得られている。また、複合ヤング率Ｓに関しては、以下の式（１０）が成立する。
【００４６】
【数６】
2014006112.tif 000008
【００４７】
ここで、Ｅｓおよびνｓは、それぞれ鋼材のヤング率およびポアソン比、Ｅｉおよびνｉは、それぞれ圧子のヤング率およびポアソン比である。すなわち、複合ヤング率Ｓは、予め算出しておくことができる。さらに、押し込み荷重の最大値Ｆｍａｘは、ステップ（Ｓ１０）において記録しておくことができる。図３を参照して、本実施の形態におけるステップ（Ｓ３０）では、ステップ（Ｓ２０）において得られた圧痕の深さｈs、予め算出された複合ヤング率Ｓ（直線Ｃの傾き）およびステップ（Ｓ１０）において記録された押し込み荷重の最大値Ｆｍａｘの値から、点Ｔの座標を求める。そして、この点Ｔおよび原点を通る二次曲線
Ｆ＝Ｃｈ2
の係数である定数Ｃを算出する。
【００４８】
次に、ステップ（Ｓ３０）において算出された定数Ｃに基づいて、試験体である鋼材の力学特性を算出するステップ（Ｓ４０）が実施される。このステップ（Ｓ４０）では、まず、予め導出されたＳ／σrとＣ／σrとの関係から代表応力σrを算出する。そして、この代表応力σｒと既知の代表ひずみεｒとの関係式を稜間角φの異なる複数の三角錐圧子１に対して求め、これらに基づいて鋼の力学特性である加工硬化指数ｎおよび塑性定数Ｋが算出される。さらに、これらの算出結果と既知の鋼のヤング率とから、鋼の力学特性である降伏応力σｙを算出する。
【００４９】
より具体的には、たとえば以下のような手順で力学特性が算出される。複合ヤング率Ｓに関しては、上述のように式（１０）が成立する。さらに、各圧子に対応するＳ／σｒとＣ／σｒとの関係は、ｎに依存する関数Πを用いて以下の式（１１）ように表される。
【００５０】
【数７】
2014006112.tif 000009
【００５１】
ここで、頂角θは、図２および図４を参照して、稜間角φを有する三角錐圧子１の軸方向（押し込み方向）の投影面積と押し込み深さｈとの比が等しくなる円錐圧子２の頂角θに対応する。
【００５２】
このとき、代表ひずみεｒを適切に選択することにより、全ての加工硬化指数ｎの値に対してＥ＊／σｒとＣ／σｒとの関係を１つの関数Πで表すことが可能となる。この関数Πを、異なる稜間角φを有する各圧子のそれぞれについて導出する。関数Πの導出には、たとえば有限要素解析を利用することができる。
【００５３】
このようにして各圧子について得られた関数Πと、一般的な真応力と真ひずみとの関係式である以下の式（１２）および（１３）とに基づいて、鋼材（試験体）の加工硬化指数ｎ、降伏応力σｙ等を算出することができる。以上の手順により、本実施の形態における力学特性の評価方法を実施することができる。
【００５４】
【数８】
2014006112.tif 000010
【００５５】
本実施の形態における鋼の力学特性の評価方法では、上述のように、三角錐圧子１を鋼材に押し込みつつ圧子の押し込み深さｈと押し込み荷重Ｆとを検出し、定数Ｃを決定するのではなく、三角錐圧子１によって形成された圧痕の深さｈs、予め算出された複合ヤング率Ｓ（直線Ｃの傾き）およびステップ（Ｓ１０）において記録された押し込み荷重の最大値Ｆｍａｘの値に基づいて定数Ｃが決定される。そのため、三角錐圧子１の押し込み方向の傾きによる誤差を低減するための多数回の押し込み実験を行なうことなく、精度よく定数Ｃを決定することができる。その結果、本実施の形態における力学特性の評価方法によれば、鋼の微小領域における力学特性を精度よく評価することができる。
【００５６】
また、本実施の形態における鋼の力学特性の評価方法では、ステップ（Ｓ１０）において深さ１μｍ以上の圧痕が形成されることが好ましい。これにより、圧痕形状の寸法依存性が軽減され、精度よく力学特性を評価することができる。
【００５７】
さらに、本実施の形態における鋼の力学特性の評価方法では、ステップ（Ｓ１０）において用いられる複数の三角錐圧子１間の稜間角φの差は、いずれも１°以上であることが好ましい。これにより、高い評価精度を確保することが容易となる。
【００５８】
また、本実施の形態における鋼の力学特性の評価方法では、三角錐圧子１はダイヤモンドからなっていることが好ましい。これにより、評価対象を高硬度鋼とした場合でも先端部の変形が十分に抑制され、高い精度を確保することが容易となる。
【００５９】
さらに、本実施の形態における鋼の力学特性の評価方法では、５０ＨＲＣ以上という高硬度の鋼について、その力学特性を評価することができる。より具体的には、焼入硬化された高炭素クロム軸受鋼、浸炭、あるいは浸炭窒化焼入された機械構造用合金鋼の表面硬化層、高周波焼入された機械構造用合金鋼や機械構造用炭素鋼の表面硬化層などの力学特性を評価することができる。このような力学特性の評価は、鋼からなる機械部品、たとえば軸受部品の局所的な力学特性の評価に適用することができる。
【実施例】
【００６０】
本発明の力学特性の評価方法の有効性を確認する実験を行なった。実験手順は以下の通りである。
【００６１】
上記実施の形態と同様の方法で、稜間角φ１１５°および１１８°の三角錐圧子を用いた鋼材の力学特性の評価を行なった。より具体的には、試験体である鋼材を準備し、当該鋼材の真応力−真ひずみの関係を算出した（実施例）。一方、比較のため、同様に準備した鋼材に対して稜間角φ１１５°および１１８°の三角錐圧子を押し込みつつ圧子の押し込み深さｈと押し込み荷重Ｆとを検出し、定数Ｃを決定する従来のインデンテーション法によっても、真応力−真ひずみの関係を算出した（比較例）。さらに、同様に準備した鋼材について引張試験を実施し、真応力−真ひずみの関係を調査した。実験結果を図５に示す。
【００６２】
図５において、横軸は真ひずみ、縦軸は真応力を表している。また、実線は上記実施例の方法により算出された真応力−真ひずみの関係である。一点鎖線は、上記比較例の方法により算出された真応力−真ひずみの関係である。さらに、破線は、引張試験の結果によりえられた真応力−真ひずみの関係である。また、図５中において、中空の菱形および丸は、比較例の方法により得られたデータポイントである。一方、中実の菱形および丸は、実施例の方法により得られたデータポイントである。また、菱形は稜間角φが１１５°、丸は稜間角φが１１８°のデータポイントである。
【００６３】
図５を参照して、本発明の評価方法により得られた真応力−真ひずみの関係は、従来の評価方法により得られた真応力−真ひずみの関係に比べて、引張試験の結果から得られた真応力−真ひずみの関係により近いものとなっている。このことから、本発明の鋼の力学特性の評価方法によれば、従来のインデンテーション法による力学特性の評価方法に比べて高い充分な精度で、鋼の力学特性が評価可能であるといえる。
【００６４】
今回開示された実施の形態および実施例はすべての点で例示であって、制限的なものではないと考えられるべきである。本発明の範囲は上記した説明ではなくて特許請求の範囲によって示され、特許請求の範囲と均等の意味、および範囲内でのすべての変更が含まれることが意図される。
【産業上の利用可能性】
【００６５】
本発明の鋼の力学特性の評価方法は、鋼の微小領域における力学特性の評価に、特に有利に適用され得る。
【符号の説明】
【００６６】
１  三角錐圧子、２  円錐圧子。
【図１】
2014006112.tif 000011
【図２】
2014006112.tif 000012
【図３】
2014006112.tif 000013
【図４】
2014006112.tif 000014
【図５】
2014006112.tif 000015